リニアポリエチレン
耐候性を高めるためには、紫外線劣化防止剤やカーボンブラック混練が施される。
比重0.910~0.925。
乳白色半透明。フィルム成形するとほぼ透明になるが、透明度や外観は低密度ポリエチレン(LDPE)より若干劣る。耐ピンホール性には優れる。
臭気が低く無毒性。
剛性や柔軟性はHDPEとLDPEの中間に位置する。
耐熱性も高いもので約125°Cと、HDPEとLDPEの中間に当たる。なお、同一の比重ならば液相重合法で製造されたL-LDPEの方が耐熱性に優れる。
耐水・耐薬品性に優れ、耐油性や界面活性剤が起こすストレスクラッキング(環境応力亀裂)への耐性はHDPEやLDPEを上回る。
電気特性が良く、誘電性に優れる。
分子内の分極が少ないため、染料による着色が不能。また接着や印刷加工性に劣る。
耐候性は低い。
燃焼カロリーが高い。
加工性はHDPEやLDPEよりも劣る。
高圧法で製造されるLDPEよりも製造時のエネルギー消費が少なく、価格的に優位。